【手続補正書】
【提出日】平成29年12月4日(2017.12.4)
【手続補正１】
【補正対象書類名】明細書
【補正対象項目名】０１９３
【補正方法】変更
【補正の内容】
【０１９３】
結果／知見
鉄に基づいた色付け及び上記の比較例と同様の量のビスマスドーピングを有するジルコニア材料は、鉄濃度が、Ｖｉｔａ（商標）ＣｌａｓｓｉｃａｌスケールでＡ１の歯の色又はそれよりも高いレベル（例えばＡ３、Ｂ３）である場合には、歯科用途にとって十分な蛍光性を示さなかった。これと比較して、テルビウムに基づく色付け及びビスマスドーピングでは、高い蛍光度を維持しながらより暗い色を生じることができた（例えばＶｉｔａ（商標）ＣｌａｓｓｉｃａｌスケールでＢ３の歯の色）。本発明の実施態様の一部を以下の項目［１］−［１５］に記載する。
［項目１]
多孔質ジルコニア材料を含み、機械加工装置に取り付けるか又は固定することを可能とする形状を有する歯科用ミルブランクであって、
重量％を前記多孔質ジルコニア材料の重量に対するものとして、前記多孔質ジルコニア材料が、以下の酸化物、すなわち、
○ＺｒＯ２として計算される酸化ジルコニウムを、約８０〜約９７重量％、
○Ａｌ２Ｏ３として計算される酸化アルミニウムを、約０〜約０．１５重量％、
○Ｙ２Ｏ３として計算される酸化イットリウムを、約１〜約１０重量％、
○Ｂｉ２Ｏ３として計算される酸化ビスマスを、約０．０１〜約０．２０重量％、
○Ｔｂ２Ｏ３として計算される酸化テルビウムを、約０．０１〜約０．８重量％、
及び場合により以下の酸化物の１つ又は２つ、すなわち、
○Ｅｒ２Ｏ３として計算される酸化エルビウムを、約０．０１〜約３．０重量％、
○ＭｎＯ２として計算される酸化マンガンを、約０．０００１〜約０．０８重量％、含み、
前記多孔質ジルコニア材料が、Ｆｅ２Ｏ３として計算される酸化鉄を、約０．０１重量％を上回る量で含まない、歯科用ミルブランク。
［項目２]
前記多孔質ジルコニア材料が、以下のパラメータ、すなわち、
○ヒステリシスループを有する窒素の吸着及び脱着等温線を示すこと、
○ＩＵＰＡＣ分類にしたがうＨ１型のヒステリシスループを示すこと、
○０．７０〜０．９５のｐ／ｐ０の範囲でヒステリシスループを有するＮ２吸着及び脱着等温線を示すこと、
○平均連結孔径：約１０〜約１００ｎｍ、
○平均粒度：約１００ｎｍ未満、
○ＢＥＴ表面：約１０〜約２００ｍ２／ｇ、
○２軸曲げ強度：約１０〜約４０ＭＰａ、
○ｘ、ｙ、ｚ寸法：少なくとも約５ｍｍ、
○ビッカース硬度：約２５〜約１５０、
○密度：理論密度の約３０％〜約９５％、
○収縮挙動：等方性、の少なくとも１つ又はすべてによって特徴付けられる、項目１に記載の歯科用ミルブランク。
［項目３]
ディスク又はブロックの形状を有する、項目１又は２に記載の歯科用ミルブランク。
［項目４]
重量％を前記多孔質ジルコニア材料の重量に対するものとして、以下の成分、すなわち、
○約０．００５重量％を上回る量の、Ｆｅ２Ｏ３として計算される酸化鉄、
○約０．０１重量％を上回る量の、Ｃｒ２Ｏ３として計算される酸化クロム、
○約０．０１重量％を上回る量の、ＣｕＯとして計算される酸化銅、
○約０．０１重量％を上回る量の、Ｖ２Ｏ５として計算される酸化バナジウム、
○約０．０１重量％を上回る量の、Ｍｏ２Ｏ３として計算される酸化モリブデン、
○約０．０１重量％を上回る量の、Ｐｒ２Ｏ３として計算される酸化プラセオジム、の少なくとも１つ又はすべてを含まない、項目１〜３のいずれか一項に記載の歯科用ミルブランク。
［項目５]
以下の成分、すなわち、
○ガラス、
○ガラスセラミック、
○二ケイ酸リチウムセラミック、
又は、これらの組み合わせ若しくは混合物、の少なくとも１つ又はすべてを含まない、項目１〜４のいずれか一項に記載の歯科用ミルブランク。
［項目６]
機械加工装置に前記歯科用ミルブランクを可逆的に取り付けるための手段又は保持装置を含み、前記手段が、１乃至複数の溝、１乃至複数の切欠き部、１乃至複数の陥凹部、１乃至複数の打ち抜き部、１乃至複数のフレーム、１乃至複数の残根部及びこれらの組み合わせから選択される、項目１〜５のいずれか一項に記載の歯科用ミルブランク。
［項目７]
ブロック又はディスクの形状を有する前記歯科用ミルブランクであって、多孔質ジルコニア材料と、前記歯科用ミルブランクを機械加工装置に取り付けるための手段とを含み、
重量％を前記多孔質ジルコニア材料の重量に対するものとして、前記多孔質ジルコニア材料が、
●ＺｒＯ２として計算される酸化ジルコニウムを、約８０〜約９７重量％、
●Ａｌ２Ｏ３として計算される酸化アルミニウムを、約０〜約０．１５重量％、
●Ｙ２Ｏ３として計算される酸化イットリウムを、約１〜約１０重量％、
●Ｂｉ２Ｏ３として計算される酸化ビスマスを、約０．０１〜約０．２０重量％、
●Ｔｂ２Ｏ３として計算される酸化テルビウムを、約０．０１〜約０．８重量％、
及び場合により以下の酸化物の１つ又は２つ、すなわち、
●Ｅｒ２Ｏ３として計算される酸化エルビウムを、約０．０１〜約３．０重量％、
●ＭｎＯ２として計算される酸化マンガンを、約０．０００１〜約０．０１重量％、を含み、
前記多孔質ジルコニア材料が、
−ガラス、ガラスセラミック、又は二ケイ酸リチウム材料、及び
−約０．０１重量％を上回る量の、Ｆｅ２Ｏ３として計算される酸化鉄、を含まず、
前記多孔質ジルコニア材料が、以下のパラメータ、すなわち、
●０．７０〜０．９５のｐ／ｐ０の範囲で、ＩＵＰＣＡ分類にしたがうＨ１型ヒステリシスループを有するＮ２吸着及び脱着等温線を示すこと、
●ＢＥＴ表面：約１０〜約２００ｍ２／ｇ、
●２軸曲げ強度：約１０〜約４０ＭＰａ、
●ｘ、ｙ、ｚ寸法：少なくとも約５ｍｍ、
●密度：理論密度の約３０％〜約９５％、
●収縮挙動：等方性、によって特徴付けられる、項目１〜６のいずれか一項に好ましくは記載の歯科用ミルブランク。
［項目８]
項目１〜７のいずれか一項に記載の少なくとも１つの歯科用ミルブランクと、以下の部品、すなわち、
○使用説明書、
○前記歯科用ミルブランクを機械加工装置に可逆的に固定する又は取り付けるための手段、のいずれかと、を含む、部品のキット。
［項目９]
項目１〜７のいずれか一項に記載の歯科用ミルブランクを製造する方法であって、
○それぞれの酸化物の粉末を混合して粉末混合物を得る工程と、
○前記粉末混合物をプレスする工程と、を含む方法。
［項目１０]
項目１〜７のいずれか一項に記載の歯科用ミルブランクを製造する方法であって、ジルコニアエアロゲルを熱処理又は焼成する工程を含む、方法。
［項目１１]
歯科用物品を製造するための方法であって、
○項目１〜６のいずれか一項に記載の多孔質ジルコニア材料を含む歯科用ミルブランクを提供する工程と、
○前記歯科用ミルブランクを機械加工装置に配置する工程と、
○前記多孔質ジルコニア材料を機械加工する工程と、を含む方法。
［項目１２]
前記機械加工する工程が、ミリング加工、ドリル加工、切断、カービング、又は研削の装置によって行われる、項目９〜１１に記載の方法。
［項目１３]
前記機械加工された多孔質ジルコニア材料を焼結する更なる工程を含む、項目９〜１２のいずれか一項に記載の方法。
［項目１４]
項目９〜１２のいずれか一項に記載の方法によって得ることが可能であるか、又は得られた歯科用物品。
［項目１５]
クラウン、ブリッジ、インレー、オンレー、べニア、前装、コーピング、クラウン及びブリッジフレームワーク、インプラント、橋脚歯、歯科矯正装置、並びにこれらの部品の形状を有する、項目１４に記載の歯科用物品。
【手続補正２】
【補正対象書類名】特許請求の範囲
【補正対象項目名】全文
【補正方法】変更
【補正の内容】
【特許請求の範囲】
【請求項１】
多孔質ジルコニア材料を含み、機械加工装置に取り付けるか又は固定することを可能とする形状を有する歯科用ミルブランクであって、
重量％を前記多孔質ジルコニア材料の重量に対するものとして、前記多孔質ジルコニア材料が、以下の酸化物、すなわち、
○ＺｒＯ２として計算される酸化ジルコニウムを、約８０〜約９７重量％、
○Ａｌ２Ｏ３として計算される酸化アルミニウムを、約０〜約０．１５重量％、
○Ｙ２Ｏ３として計算される酸化イットリウムを、約１〜約１０重量％、
○Ｂｉ２Ｏ３として計算される酸化ビスマスを、約０．０１〜約０．２０重量％、
○Ｔｂ２Ｏ３として計算される酸化テルビウムを、約０．０１〜約０．８重量％、
及び場合により以下の酸化物の１つ又は２つ、すなわち、
○Ｅｒ２Ｏ３として計算される酸化エルビウムを、約０．０１〜約３．０重量％、
○ＭｎＯ２として計算される酸化マンガンを、約０．０００１〜約０．０８重量％、含み、
前記多孔質ジルコニア材料が、Ｆｅ２Ｏ３として計算される酸化鉄を、約０．０１重量％を上回る量で含まない、歯科用ミルブランク。
【請求項２】
前記多孔質ジルコニア材料が、以下のパラメータ、すなわち、
○ヒステリシスループを有する窒素の吸着及び脱着等温線を示すこと、
○ＩＵＰＡＣ分類にしたがうＨ１型のヒステリシスループを示すこと、
○０．７０〜０．９５のｐ／ｐ０の範囲でヒステリシスループを有するＮ２吸着及び脱着等温線を示すこと、
○平均連結孔径：約１０〜約１００ｎｍ、
○平均粒度：約１００ｎｍ未満、
○ＢＥＴ表面：約１０〜約２００ｍ２／ｇ、
○２軸曲げ強度：約１０〜約４０ＭＰａ、
○ｘ、ｙ、ｚ寸法：少なくとも約５ｍｍ、
○ビッカース硬度：約２５〜約１５０、
○密度：理論密度の約３０％〜約９５％、
○収縮挙動：等方性、の少なくとも１つ又はすべてによって特徴付けられる、請求項１に記載の歯科用ミルブランク。
【請求項３】
ディスク又はブロックの形状を有する、請求項１又は２に記載の歯科用ミルブランク。
【請求項４】
重量％を前記多孔質ジルコニア材料の重量に対するものとして、以下の成分、すなわち、
○約０．００５重量％を上回る量の、Ｆｅ２Ｏ３として計算される酸化鉄、
○約０．０１重量％を上回る量の、Ｃｒ２Ｏ３として計算される酸化クロム、
○約０．０１重量％を上回る量の、ＣｕＯとして計算される酸化銅、
○約０．０１重量％を上回る量の、Ｖ２Ｏ５として計算される酸化バナジウム、
○約０．０１重量％を上回る量の、Ｍｏ２Ｏ３として計算される酸化モリブデン、
○約０．０１重量％を上回る量の、Ｐｒ２Ｏ３として計算される酸化プラセオジム、の少なくとも１つ又はすべてを含まない、請求項１〜３のいずれか一項に記載の歯科用ミルブランク。
【請求項５】
以下の成分、すなわち、
○ガラス、
○ガラスセラミック、
○二ケイ酸リチウムセラミック、
又は、これらの組み合わせ若しくは混合物、の少なくとも１つ又はすべてを含まない、請求項１〜４のいずれか一項に記載の歯科用ミルブランク。
【請求項６】
機械加工装置に前記歯科用ミルブランクを可逆的に取り付けるための手段又は保持装置を含み、前記手段が、１乃至複数の溝、１乃至複数の切欠き部、１乃至複数の陥凹部、１乃至複数の打ち抜き部、１乃至複数のフレーム、１乃至複数の残根部及びこれらの組み合わせから選択される、請求項１〜５のいずれか一項に記載の歯科用ミルブランク。
【請求項７】
ブロック又はディスクの形状を有する前記歯科用ミルブランクであって、多孔質ジルコニア材料と、前記歯科用ミルブランクを機械加工装置に取り付けるための手段とを含み、
重量％を前記多孔質ジルコニア材料の重量に対するものとして、前記多孔質ジルコニア材料が、
●ＺｒＯ２として計算される酸化ジルコニウムを、約８０〜約９７重量％、
●Ａｌ２Ｏ３として計算される酸化アルミニウムを、約０〜約０．１５重量％、
●Ｙ２Ｏ３として計算される酸化イットリウムを、約１〜約１０重量％、
●Ｂｉ２Ｏ３として計算される酸化ビスマスを、約０．０１〜約０．２０重量％、
●Ｔｂ２Ｏ３として計算される酸化テルビウムを、約０．０１〜約０．８重量％、
及び場合により以下の酸化物の１つ又は２つ、すなわち、
●Ｅｒ２Ｏ３として計算される酸化エルビウムを、約０．０１〜約３．０重量％、
●ＭｎＯ２として計算される酸化マンガンを、約０．０００１〜約０．０１重量％、を含み、
前記多孔質ジルコニア材料が、
−ガラス、ガラスセラミック、又は二ケイ酸リチウム材料、及び
−約０．０１重量％を上回る量の、Ｆｅ２Ｏ３として計算される酸化鉄、を含まず、
前記多孔質ジルコニア材料が、以下のパラメータ、すなわち、
●０．７０〜０．９５のｐ／ｐ０の範囲で、ＩＵＰＣＡ分類にしたがうＨ１型ヒステリシスループを有するＮ２吸着及び脱着等温線を示すこと、
●ＢＥＴ表面：約１０〜約２００ｍ２／ｇ、
●２軸曲げ強度：約１０〜約４０ＭＰａ、
●ｘ、ｙ、ｚ寸法：少なくとも約５ｍｍ、
●密度：理論密度の約３０％〜約９５％、
●収縮挙動：等方性、によって特徴付けられる、請求項１〜６のいずれか一項に記載の歯科用ミルブランク。
【請求項８】
請求項１〜７のいずれか一項に記載の歯科用ミルブランクを製造する方法であって、
○それぞれの酸化物の粉末を混合して粉末混合物を得る工程と、
○前記粉末混合物をプレスする工程と、を含む方法。
【請求項９】
請求項１〜７のいずれか一項に記載の歯科用ミルブランクを製造する方法であって、ジルコニアエアロゲルを熱処理又は焼成する工程を含む、方法。
【請求項１０】
歯科用物品を製造するための方法であって、
○請求項１〜６のいずれか一項に記載の多孔質ジルコニア材料を含む歯科用ミルブランクを提供する工程と、
○前記歯科用ミルブランクを機械加工装置に配置する工程と、
○前記多孔質ジルコニア材料を機械加工する工程と、を含む方法。
【請求項１１】
前記機械加工する工程が、ミリング加工、ドリル加工、切断、カービング、又は研削の装置によって行われる、請求項１０に記載の方法。
【請求項１２】
前記機械加工された多孔質ジルコニア材料を焼結する更なる工程を含む、請求項１０又は１１に記載の方法。
【請求項１３】
請求項１０〜１２のいずれか一項に記載の方法によって得ることが可能であるか、又は得られた歯科用物品。